이 와 는 별도 로 , 셀룰로오스 아세테이트 프로 피오 네이트 ( 알드리치 제 , Mn = 15000 ) 의 염화 메틸렌 용액 ( 농도 15 중량 %) 을 유리판 상 에 유연 ( 流 延 ) 하 고 , 건조 시켜 , 두께 70 μ m 의 필름 을 얻 었 다 . 얻 어 진 필름 을 , 상기 오토 그래프 에 의해 , 연신 배 율 이 1 . 8 배 가 되 도록 연신 온도 160 ℃ 로 자유단 1 축 연신 하 여 , 두께 50 μ m 의 연신 필름 ( F 10 ) 을 얻 었 다 .